(57)【要約】【課題】製糸工程および製織あるいは製編での毛羽、糸切れが少なく製品品位の良好な合成繊維用処理剤を提供すること。【解決手段】組成中に下記式で示される分子量が５００〜３０００のポリエーテル化合物を５〜３５重量％含有し、合成繊維に付与した際の糸／金属間動摩擦係数が０．４〜０．８である合成繊維織編物用処理剤。Ｒ１Ｏ−（ＣＨ２ＣＨ２Ｏ）ｍ（ＣＨ（ＣＨ３）ＣＨ２Ｏ）ｎ−Ｈ（Ｒ１は、炭素数１〜３０のアルキル基またはアルキレン基、ｍ、ｎは整数）【選択図】なし【特許請求の範囲】
【請求項１】
組成中に下記式で示される重量平均分子量が５００〜３０００のポリエーテル化合物を５〜３５重量％含有し、合成繊維に付与した際の糸／金属間動摩擦係数が０．４〜０．８である合成繊維織編物用処理剤。
Ｒ１Ｏ−（ＣＨ２ＣＨ２Ｏ）ｍ（ＣＨ（ＣＨ３）ＣＨ２Ｏ）ｎ−Ｈ
（Ｒ１は、炭素数１〜３０のアルキル基またはアルキレン基、ｍ、ｎは整数）
【発明の詳細な説明】
【０００１】
【発明の属する技術分野】
本発明は平滑性、集束性が良好で製糸工程および製織での毛羽、糸切れが少なく、繊維製品の品位が良好な合成繊維織編物用処理剤に関する。
【０００２】
【従来の技術】
合成繊維の製糸技術の進歩に伴い、高速化、高度化する工程、製品への要求に伴い用途に合わせた合成繊維用処理剤が提案されている。
【０００３】
従来技術として３０００ｍ／分以上の紡糸速度でポリエステル繊維を高速製糸するに際し、該ポリエステル繊維に、糸／金属間動摩擦係数が０．３５〜０．４０、繊維／繊維間静摩擦係数が２０．０〜２５．０ｇである油剤を、繊維重量を基準として０．２〜１．０重量％付与するポリエステル繊維の製造方法が提案されている（特許文献１参照）。しかし、該技術では採用するポリオキシアルキレングリコール化合物の分子量が高すぎることから、糸／金属間動摩擦係数の制御を行うには極少量の添加量を厳密にする必要があり、また製糸工程の各種ローラー上の糸道が不安定となり糸条同士の接触、重なり、糸道不良により毛羽や糸切れが発生し操業性が低下するものであったし、更に該公報には糸／金属間動摩擦係数の測定（計算）方法の記載がなく、糸／金属間動摩擦係数を満たすことと該発明の目的効果を達成しうる関係が不明確であった。
【０００４】
また、糸／糸間静摩擦係数０．２０以下、および繊維表面にワックスを含有する処理剤を付与するポリエステル繊維が提案されている（特許文献２参照）。しかし、ワックスを含有する処理剤は確かに平滑性が要求される用途では有用であるが、製糸工程での汚れ、特に糸道ガイドや交絡ガイドなどにスカムが堆積し毛羽の発生、ひいては糸切れが多発し操業性、収率が著しく低下すものであった。
【０００５】
【特許文献１】
特開平７−３１０２４１号公報
【０００６】
【特許文献２】
特開平５−１４８７１５号公報
【０００７】
【発明が解決しようとする課題】
本発明の課題は、上記従来技術の問題点を解消し、平滑性、集束性に優れ、更には製糸性、製織編性にも優れた合成繊維を提供することにある。
【０００８】
【課題を解決するための手段】
本発明は、平滑性、集束性に優れた合成繊維織編物用処理剤に関し、織編物用として有用な合成繊維織編物用処理剤を得るために鋭意検討を重ね、その中で特定の物質を含有させた特定の合成繊維織編物用処理剤を合成繊維に付与することにより従来技術の欠点を解消でき、かつ従来技術では達成しえなかった更なるメリットをも付与しうることを見いだし、本発明に到達したものである。
【０００９】
すなわち本発明は、組成中に下記式で示される重量平均分子量が５００〜３０００のポリエーテル化合物を５〜３５重量％含有し、合成繊維に付与した際の糸／金属間動摩擦係数が０．４〜０．８である合成繊維織編物用処理剤を提供するものである。
Ｒ１Ｏ−（ＣＨ２ＣＨ２Ｏ）ｍ（ＣＨ（ＣＨ３）ＣＨ２Ｏ）ｎ−Ｈ
（Ｒ１は、炭素数１〜３０のアルキル基またはアルキレン基、ｍ、ｎは整数）
【００１０】
【発明の実施の形態】
本発明の合成繊維織編物用処理剤におけるポリエーテル化合物としては、エチレンオキサイド（ＥＯ）とプロピレンオキサイド（ＰＯ）の共重合重量比（ＥＯ）／（ＰＯ）＝ｍ／ｎは８０／２０〜２０／８０が好ましく、更に好ましくは７０／３０〜３０／７０であって、ブロックまたはランダム共重合体のいずれでもよい。
【００１１】
またポリエーテル化合物の重量平均分子量は５００〜３０００であることが必要であり、好ましくは１０００〜２５００である。重量平均分子量が５００未満ではポリエーテルの粘度不足により繊維の集束性が不足し十分な毛羽抑制効果が得られない。重量平均分子量が３０００を越えると動摩擦が増大し毛羽の発生頻度が増加する。
【００１２】
ポリエーテル化合物の好ましい例としては炭素数１〜３０の天然および合成の任意の一価アルコール（メタノール、エタノール、イソプロパノール、ブタノール、１−エチルヘキサノール、ラウリルアルコール、イソトリデシルアルコール、イソセチルアルコール、ステアリルアルコールなど）にエチレンオキサイド、プロピレンオキサイド、ブチレンオキサイドを触媒の存在下でブロックまたはランダムに開環付加重合させたものである。
【００１３】
本発明の合成繊維織編物用処理剤におけるポリエーテル化合物の含有量は糸条に集束性を付与するために５〜３５重量％である必要があり、好ましくは１０〜３０重量％、更に好ましくは１５〜２５重量％である。５重量％未満では糸条の集束性が不足し十分な毛羽抑制効果が得られない。また、３５重量％を越えると糸／糸間摩擦の低下により糸条を巻き取る際に糸落ちが発生しやすくなり製品品位が低下する。
【００１４】
糸／金属間動摩擦係数は製糸工程の安定性および製品品位向上には重要であり、糸／金属間動摩擦係数は０．４〜０．８である必要があり、好ましくは０．５〜０．７である。該糸／金属間動摩擦係数が０．４未満の場合は、製糸工程の各種ローラー上の糸道が不安定となり糸条同士の接触、重なり、糸道不良により毛羽や糸切れが発生し操業性が低下する。また０．８を越える場合は、製糸工程、製織での毛羽、糸切れが増加する。
【００１５】
本発明の合成繊維織編物用処理剤はこの他に平滑剤成分として公知の平滑剤成分を使用することができる。平滑剤成分の好ましい例としては、メチルオレート、ｉ−プロピルミリステート、オクチルパルミテート、オレイルラウレート、オレイルオレート等の一価アルコールと一塩基性脂肪族カルボン酸のエステル、ジオクチルセバケート、ジオレイルジペート等の一価アルコールと多塩基性脂肪族カルボン酸のエステル、ジオクチルフタレート、トリオレイルトリメリテート等の一価アルコールと芳香族カルボン酸のエステル、エチレングリコールジオレート、トリメチロールプロパントリカプリレート、グリセリントリオレート等の多価アルコールと一塩基性脂肪族カルボン酸のエステル、またこれらのエステルの誘導体としてラウリル（ＥＯ）ｎオクタネート等のアルキレンオキサイド付加エステル等の単独、あるいは複数種を挙げることができる。また特にこれらに限定されるものではなく、例えば、流動パラフィン、スピンドル油等の鉱物油についても採用することができ、単独使用の場合には耐熱性が損なわれるので好ましくないものの、平滑剤内での３０重量％以下の混合使用は、好ましい例として挙げることができる。
【００１６】
また、本発明の処理剤には適宜乳化剤も使用でき、公知の乳化剤で好ましい例として、活性水素を１以上有する化合物のアルキレンオキサイド付加物、すなわちラウリルアルコール、ｉ−テスアリルアルコール、オレイルアルコール、オクチルフェノール、ノニルフェノール等の一価ヒドロキシ化合物のアルキレンオキサイド付加物、グリセリンのモノオレフィン酸エステル、ソルビタンのモノラウリン酸エステル、トリメチロールプロパンのジステアリン酸エステル等の多価アルコール部分エステルおよびこれらのアルキレンオキサイド付加物、ヒマシ油のアルキレンオキサイド付加物、ラウリルアミン、ステアリルアミン等のアルキルアミン類のアルキレンオキサイド付加物、ミリスチン酸、ステアリン酸、オレイン酸等の高級脂肪酸のアルキレンオキサイド付加物、およびこれらの脂肪酸から誘導されるアミドのアルキレンオキサイド付加物等か挙げられるが、ここで付加するアルキレンオキサイドとしてはエチレンオキサイド、プロピレンオキサイド等が単独あるいは複数種使用される。
【００１７】
本発明の合成繊維はポリエチレンテレフタレート、ポリブチレンテレフタレート、ポリプロピレンテレフタレート、ポリアミドなどが挙げられるが、ポリエチレンテレフタレートの場合に効果が大きく好ましい。
【００１８】
本発明の製糸方法としては該処理剤付着量、巻き取り速度、延伸方法など特に限定はないが、直接紡糸延伸法において処理剤の付着量を０．５〜２．０重量％とすると特に本発明の効果が大きく好ましい。
【００１９】
また、本発明において用いられる繊維の単糸の断面形状は、丸断面、異型断面どちらでもかまわない。
【００２０】
本発明の合成繊維織編物用処理剤には、上記成分の他に本発明の効果を阻害しない範囲内で従来から使用されている添加剤成分を配合してもよい。また本発明で用いられる上記処理剤は処理剤全成分を１．０〜２５．０重量％含有する水性エマルションとして糸条に付与するのが好ましく、５．０〜２０．０重量％含有する水性エマルションとするのが更に好ましい。この際、処理剤を含有する水性エマルションを付与する方法としてはオイリングローラー方式、ノズルを用いる方式など従来使用されている方法であれば特に構わない。
【００２１】
【実施例】
以下、本発明を実施例により説明するが、本発明はこれに限定されるものではない。なお、各評価は次のように行った。
［糸／金属間動摩擦係数］
８４デシテックス３６フィラメント丸断面の糸条を糸速２．５ｍ／分、摩擦体：外径３５ｍｍの鏡面ピン、接触角９０°、摩擦体入側張力：Ｔ１＝１０ｇ、測定温度２０℃±５℃、湿度６５％ＲＨ±１０％の条件で摩擦体出側張力：Ｔ２を測定、下記式にて糸／金属間動摩擦係数を算出した。張力の測定はＴ１、Ｔ２ともに英光産業株式会社製ＨＳ４０００μ型テンションメーターを使用した。
【００２２】
糸／金属間動摩擦係数＝０．６３６６×ｌｎ（Ｔ１／Ｔ２）
［毛羽測定］
東レエンジニアリング製マルチフライカウンターＭＦＣ−１１１０Ｐを用い糸走行速度５００ｍ／分で１回の測定長を１０００００ｍとし１水準サンプル数１０本を各３回測定しその平均値を毛羽数とした。
［製糸工程安定性］
紡糸量１０００ｋｇ当たりの糸切れ回数を下記の通り区分した。
○：糸切れ回数０．５回未満
△：糸切れ回数０．５回以上１．０回未満
×：糸切れ回数１．０回以上
［パッケージ品位］
任意の１０個のドラムを抽出し、製品１ドラムあたりの平均毛羽数、平均糸落ち数を下記の通り区分して評価した。
○：０個
△：１個以上３個未満
×：３個以上
［製織性］
原糸の毛羽などに起因する織機の停台回数を５日間調査し、１日当たりの平均停台回数を下記の通り区分して評価した。
○：０．５回／日未満
△：０．５回／日以上２．０回／日未満
×：２．０回／日以上
実施例１〜４、比較例１〜５
固有粘度［η］が０．６３のポリエチレンテレフタレートを溶融紡糸して３６フィラメント丸断面の糸条となした。この糸条の固化後、計量オイリングノズルを介して表１に示す組成の処理剤をそれぞれ１５％エマルションとしたものを処理剤全成分付着量が１．０重量％となるように付与し、交絡ノズルでインターレス処理、その後、引き取りローラーを介して引き取り、引き続き引き取りローラーと延伸ローラー間で１．５倍に延伸して巻き取り速度３５００ｍ／分で巻き取り、８４デシテックス３６フィラメントのポリエステル糸条を得た。このポリエステル糸条を用いて製織を行い生機を得た。
このとき得られたポリエステル糸条の糸／金属間動摩擦係数、毛羽数、製糸工程安定性、パッケージ品位、製織性を表１に併記した。
【００２３】
【表１】
2004270108.tif 000002
【００２４】
実施例１〜４は、製糸工程の安定性、特に糸道の安定性に優れ巻き取ったパッケージにも糸落ちはなく毛羽数も良好であり本発明の目標を達成していた。
【００２５】
比較例１は巻き取ったパッケージは良好であったが、製糸工程での糸道が不安定で毛羽数も多く本発明の目標を達成していなかった。
【００２６】
比較例２〜５は糸／金属間動摩擦係数が高いため毛羽数が多く、巻き取ったパッケージには糸落ちが見られ本発明の目標を達成していなかった。
【００２７】
【発明の効果】
本発明の合成繊維織編物用処理剤を適用することで得られた繊維は、平滑性、集束性に優れ、さらに製糸性、製織編性に非常に優れている。